(57)【要約】【課題】ポリクロロプレンをはじめとした塩素含有ポリマに対してメルカプト基を含有するシランカップリング剤を十分にグラフトさせることで架橋特性に優れた塩素含有ポリマ組成物、それを用いた電線及びケーブルを提供する。【解決手段】塩素含有ポリマに、メルカプト基を含有するシランカップリング剤を配合すると共に、第三級アミン化合物からなる添加剤を配合するものである。【選択図】図１
2014062180.tif 000002
【特許請求の範囲】
【請求項１】
塩素含有ポリマと、
メルカプト基を含有するシランカップリング剤と、
第三級アミン化合物からなる添加剤と
からなることを特徴とする塩素含有ポリマ組成物。
【請求項２】
塩素含有ポリマとしてポリクロロプレンゴムを用い、
前記メルカプト基を含有するシランカップリング剤として、３−メルカプトプロピルトリメトキシシランを用い、
前記アミン化合物として、ピリジンまたは２，６−ジメチルピリジンを用いることを特徴とする請求項１に記載の塩素含有ポリマ組成物。
【請求項３】
前記ピリジンまたは２，６−ジメチルピリジンは、３−メルカプトプロピルトリメトキシシランに対して１／１０〜１モル当量含むことを特徴とする請求項２に記載の塩素含有ポリマ組成物。
【請求項４】
請求項１〜３のいずれかに記載の塩素含有ポリマ組成物を、導体を被覆する絶縁材に用いることを特徴とする電線。
【請求項５】
請求項１〜３のいずれかに記載の塩素含有ポリマ組成物を、電線を被覆するシースに用いることを特徴とするケーブル。
【発明の詳細な説明】
【技術分野】
【０００１】
本発明は、グラフト反応促進剤の存在下において塩素含有ポリマにメルカプト基を含有するシランカップリング剤を効率良くグラフトさせることにより得られる塩素含有ポリマ組成物、それを用いた電線及びケーブルに関するものである。
【背景技術】
【０００２】
塩素含有ポリマの一つであるポリクロロプレンは可とう性、耐屈曲性などに優れた材料であり、電線の絶縁材やキャブタイヤケーブル用のシース材など、電線及びケーブル用の被覆材料として広く使用されている。
【０００３】
ポリクロロプレンの加硫は、加硫剤や加硫促進剤、その他各種特性を付与するための配合剤を添加した後に、硫黄加硫方式、金属酸化物加硫方式などの方法で所定の温度、時間条件下で行われる。
【０００４】
これらの方法で加硫する場合、十分に加硫させるためには、１００℃以上の温度且つある程度の時間が必要であるために、加硫釜などのバッチ方式、あるいは加硫管を用いた連続製造方式により実施されるのが一般的である。
【０００５】
しかしながら、加硫釜などのバッチ方式ではケーブルドラムの釜への出し入れや釜の管理などに多大な工数を費やすこと、加硫管を用いた連続製造方式では設備を導入する際には莫大なコストが発生してしまうことから、必ずしも経済的な方法とは言えない。
【０００６】
より経済的な加硫方法としては、樹脂やゴム分子に加水分解性シリル基を有するシランカップリング剤をグラフト反応または共重合することにより、１００℃以下の比較的低温条件下にて分子同士の橋かけが可能となるシラン水架橋方式が知られている。
【０００７】
シラン水架橋はポリエチレンをはじめとした汎用樹脂や一部ゴムへの適用が広く行われているが、ポリクロロプレンへのシラン水架橋の適用はメルカプト基を含有するシランカップリング剤について過去に検討例（特許文献１）があるものの、ほとんど実用されていないのが現状である。
【先行技術文献】
【特許文献】
【０００８】
【特許文献１】特開昭５６−１６９９３９号公報
【発明の概要】
【発明が解決しようとする課題】
【０００９】
この理由の一つとして、メルカプト基含有シランカップリング剤は、ポリクロロプレンへのグラフト反応活性に乏しく、押出外観不良や架橋後のゲル分率、および引張強さの低い被覆材となってしまう可能性がある。
【００１０】
そこで、本発明の目的は、上記課題を解決し、ポリクロロプレンをはじめとした塩素含有ポリマに対してメルカプト基を含有するシランカップリング剤を十分にグラフトさせることで架橋特性に優れた塩素含有ポリマ組成物、それを用いた電線及びケーブルを提供することにある。
【課題を解決するための手段】
【００１１】
上記目的を達成するために請求項１の発明は、塩素含有ポリマと、メルカプト基を含有するシランカップリング剤と、第三級アミン化合物からなる添加剤とからなることを特徴とする塩素含有ポリマ組成物である。
【００１２】
請求項２の発明は、塩素含有ポリマとしてポリクロロプレンゴムを用い、前記メルカプト基を含有するシランカップリング剤として、３−メルカプトプロピルトリメトキシシランを用い、前記アミン化合物として、ピリジンまたは２，６−ジメチルピリジンを用いることを特徴とする請求項１に記載の塩素含有ポリマ組成物である。
【００１３】
請求項３の発明は、前記ピリジンまたは２，６−ジメチルピリジンは、３−メルカプトプロピルトリメトキシシランに対して１／１０〜１モル当量含むことを特徴とする請求項２に記載の塩素含有ポリマ組成物である。
【００１４】
請求項４の発明は、請求項１〜３のいずれかに記載の塩素含有ポリマ組成物を、導体を被覆する絶縁材に用いることを特徴とする電線である。
【００１５】
請求項５の発明は、請求項１〜３のいずれかに記載の塩素含有ポリマ組成物を、電線を被覆するシースに用いることを特徴とするケーブルである。
【発明の効果】
【００１６】
本発明は、ポリクロロプレンをはじめとした塩素含有ポリマへのメルカプト基を含有したシランカップリング剤のグラフトを促進することが可能であり、押出外観良好、架橋処理後のゲル分率および引張強さが高い塩素含有ポリマ被覆材を得ることができる。グラフト反応促進剤は塩素含有ポリマコンパウンド中に少量配合するだけでよいため、架橋特性以外の電線やケーブル諸特性への悪影響や材料コストの増加はほとんどないものと考えられる。また、このようなシラン水架橋方式を用いた電線及びケーブルの製造は、現在の主流である加硫釜あるいは加硫管を用いる製造方式と比べて製造・設備コストを大きく低減できるものである。
【図面の簡単な説明】
【００１７】
【図１】本発明の実施例および比較例にて使用した押出機の摸式図である。
【発明を実施するための形態】
【００１８】
以下、本発明の好適な一実施の形態を詳述する。
【００１９】
本発明は、塩素含有ポリマに、メルカプト基を含有するシランカップリング剤を配合してグラフト反応させる際に、グラフト反応を促進する添加剤として、第三級アミン化合物を配合するものである。
【００２０】
本発明に用いる塩素含有ポリマとしては、分子中にハロゲン化アルキル部位を有するものであれば良く、ポリクロロプレン、塩素化ポリエチレン、クロロスルフォン化ポリエチレン、ポリ塩化ビニル、ポリ塩化ビニリデンやこれらを含む共重合体などが挙げられる。
【００２１】
メルカプト基含有シランカップリング剤としては、３−メルカプトプロピルトリメトキシシラン、３−メルカプトプロピルメチルジメトキシシラン等が挙げられる。
【００２２】
ここで、塩素含有ポリマへのメルカプト基含有シランカップリング剤のグラフト効率を向上させるためには以下の方式が考えられる。
【００２３】
（１）塩素含有ポリマを改質させることで、グラフト反応を活性化させ、グラフト効率を向上させる。
【００２４】
（２）メルカプト基含有シランカップリング剤のグラフト反応を促進させることで、グラフト反応を活性化させ、グラフト効率を向上させる。
【００２５】
（１）については第二級アミンをポリクロロプレン分子中のハロゲン化アルキル部位と反応させることで、ポリクロロプレン分子中に二重結合上の炭素またはアリル位の炭素にＣｌ原子が結合しない二重結合を発現させ、メルカプト基やスルフィド基を含有するシランカップリング剤のグラフト効率を向上する方法を筆者らが見出した（特願２０１２−０６２３６２号、発明の名称：ポリクロロプレン組成物及びそれを用いた電線ケーブル）。
【００２６】
本発明は、（２）の考え方を実現するものであり、塩素含有ポリマ分子中のハロゲン化アルキル部位との反応性が低く、且つメルカプト基の反応活性を高める触媒的作用を持った化合物として、第三級アミン化合物を用いることで、塩素含有ポリマへのメルカプト基含有シランカップリング剤のグラフト効率を向上させるものである。
【００２７】
メルカプト基（−ＳＨ）は、下式のとおりに開裂してチオラートイオンを生成することで、ハロゲン化アルキルをはじめとした様々な官能基と反応することが知られている。
Ｒ1−ＳＨ  →  Ｒ1−Ｓ-  ＋  Ｈ+      …（１）
Ｒ1−Ｓ-  ＋  Ｒ2−Ｃｌ  →  Ｒ1−Ｓ−Ｒ2  ＋  Ｃｌ-    …（２）
（Ｒ1，Ｒ2：アルキル基）
【００２８】
本発明は、（１）式のチオラートイオン生成反応を促進することで塩素含有ポリマへのメルカプト基含有シランカップリング剤のグラフト反応（（２）式の反応）効率を上げるものであり、（１）式のチオラー卜イオン生成反応を促進する化合物としては塩基性化合物などのイオン性雰囲気を形成するものが好ましい。
【００２９】
本発明において、チオラートイオン生成反応を促進する、つまり塩素含有ポリマへのメルカプト基含有シランカップリング剤のグラフト反応効率を上げる化合物として第三級アミン化合物を用いるものである。
【００３０】
第三級アミン化合物と比べて第一級および第二級アミン化合物は、求核性が高く塩素含有ポリマのハロゲン化アルキル部位と反応することで消費されてしまう。これに対して、第三級アミン化合物は、立体障害により比較的求核性が低く、且つ塩基性が比較的高いことから、塩素含有ポリマと反応しにくく系内にそのまま存在することでメルカプト基含有シランカップリング剤を効率良く活性化できる。
【００３１】
用いられる第三級アミン化合物としては、具体的にはピリジン、２，６−ジメチルピリジン、トリメチルアミン、トリエチルアミン、トリエタノールアミン、Ｎ，Ｎ−ジイソプロピルエチルアミン、またこれら以外の脂肪族や芳香族第三級アミンなどが挙げられる。
【００３２】
このように、特に第三級アミン化合物をグラフト促進剤として用い、メルカプト基含有シランカップリング剤をグラフトした塩素含有ポリマは、任意の温度・時間・湿度条件で加水分解性シリル基同士の架橋（シラン水架橋）が可能であり、グラフト時やグラフト後にシラノール縮合触媒を加えることでグラフト後の塩素含有ポリマの架橋速度を増加させることもできる。
【００３３】
シラノール縮合触媒としては、マグネシウムやカルシウムなどのＩＩ族、コバルド鉄などのＶＩＩＩ族、もしくは錫、亜鉛、チタン等の元素や金属化合物、オクチル酸またはアジピン酸の金属塩、アミン系化合物、酸などが挙げられる。より具体的には、ジブチル錫ジラウリレート、ジブチル錫ジアセテー卜、ジブチル錫ジオクタエート、酢酸第一錫、カブリル酸第一錫、ナフテン酸鉛、カブリル酸亜鉛、ナフテン酸コバルト、エチルアミン、ジブチルアミン、ヘキシルアミン、ピリジン、硫酸、塩酸などの無機酸、トルエンスルホン酸、酢酸、ステアリン酸、マレイン酸などの有機酸が使用される。
【００３４】
本発明は、上記のようにして作製したメルカプト基含有シランカップリング剤をグラフトした塩素含有ポリマ組成物を、電線の絶縁体やケーブルのシースの被覆材として適用することができる。
【００３５】
電線及びケーブルの被覆材への適用にあたり、可塑剤、安定剤（塩化水素捕捉剤）、酸化防止剤、老化防止剤、滑剤、難燃剤、充填剤、カーボンブラック、加硫剤、加硫促進剤などの通常用いられる電線及びケーブル用配合剤を添加することができる。
【００３６】
次に、塩素含有ポリマ組成物の作製の具体例を説明する。
【００３７】
ここでは、塩素含有ポリマとしてポリクロロプレンを用いた例を示す。
【００３８】
ポリクロロプレンへのスルフィド基を含有するシランカップリング剤のグラフト反応、ケーブルの製造および架橋処理は以下のとおりに実施した。条件は一例である。
【００３９】
第一ステップとしては、ロール混練機を用いてポリクロロプレンを素練り後、安定剤を添加した。安定剤とはポリクロロプレン分子から脱離した塩化水素を捕捉する働きを有する化合物である。安定剤はポリクロロプレンに均一分散させればよく、５０〜６０℃程度の低温、５分以内の短時間での混練で問題ない。
【００４０】
第二ステップとしては、第一ステップ後のコンパウンドにロール機を用いてグラフト反応促進剤を添加した。第一ステップと同様にグラフト反応促進剤についてもポリクロロプレンに均一分散させればよく、５０〜６０℃程度の低温、５分以内の短時間での混練で問題ない。
【００４１】
第三ステップとしては、押出機を用いて第二ステップ後のコンパウンドにメルカプト基含有シランカップリング剤を添加し、ポリクロロプレンへグラフト反応させ、導体上に押出被覆することでケーブルを作製した。
【００４２】
シランカップリング剤は押出前に別工程で塗布または混練することもできる。押出機からダイスまでの設定温度は１２０℃、押出機内の滞留時間は約１０分とした。
【００４３】
さらにシラノール縮合触媒またはシラノール縮合触媒を含むマスタバッチを第三ステップ押出時または第三ステップをコンパウンド押出として第三ステップ後のコンパウンドに第四ステップとして再度押出機を用いて添加、導体上に押出被覆することもできる。
【００４４】
上記の混練・グラフト反応を達成するためにはロール機や押出機以外でもニーダー、ミキサー、オートクレーブなど一般に使用される混練、反応装置であれば特に限定されることはなく、これらの混練、グラフト反応条件（温度、時間）についても上記の範囲に何ら限定されるものではない。また、第一〜第四ステップの任意の工程において滑剤、可塑剤、酸化防止剤、老化防止剤、難燃剤、充填剤、加硫剤、加硫促進剤、カーボンブラックなど通常使用される電線及びケーブル被覆材用の添加剤を配合することができる。
【００４５】
作製した電線及びケーブルは熱や水分、触媒の作用で架橋を促進させることができ、恒温槽や室内または屋外に放置することで架橋することが可能である。
【実施例】
【００４６】
次に本発明の実施例と比較例を説明する。
【００４７】
図１は、本発明の実施例と比較例で電線（ケーブル）を作製する２０ｍｍ単軸押出機１を示したものである。
【００４８】
単軸押出機１は、ホッパー２からコンパウンドを投入し、スクリュ３で混練しながら、シリンダ（１）８とシリンダ（２）９を通して加熱し、ブレーカープレート４で押出圧を調整し、ネック５を通してヘッド６にコンパウンドを押し出し、同時にヘッド６に導体１０を供給し、導体１０の外周にコンパウンドを被覆し、これを所定の径に引き出して電線（ケーブル）１１を作製するものである。
【００４９】
次に本発明の実施例と比較例を表１、２により説明する。
【００５０】
【表１】
2014062180.tif 000003
【００５１】
【表２】
2014062180.tif 000004
【００５２】
表２に示す配合でポリクロロプレンにシランカップリング剤をグラフト反応させ、表１に示す押出条件で電線（ケーブル）を作製した。
【００５３】
第一ステップとして、８インチオープンロールを用いてポリクロロプレン（非硫黄変性タイプ、ムーニー粘度ＭＬ1+4（１００℃）：４８）をロール表面温度５９℃、３分間素練りを行った後、安定剤として酸化マグネシウムをポリクロロプレン１００質量部に対して４質量部添加してロール表面温度６０℃、５分間の条件で混練した。
【００５４】
第二ステップでは、８インチオープンロールを用いて第一ステップ後のコンパウンドにグラフト反応促進剤としてピリジンまたは２，６−ジメチルピリジンをポリクロロプレン１００質量部に対して０．１〜１．３５質量部添加し、６０℃、３分間の条件で混練した。
【００５５】
第三ステップとして、第二ステップ後のコンパウンドに、図１に示した２０ｍｍ単軸押出機（Ｌ／Ｄ＝２５）を用いて３−メルカプトプロピルトリメトキシシランをポリクロロプレン１００質量部に対して１．９２質量部添加し、表１に示すように、シリンダ１、シリンダ２、ダイスの設定温度をそれぞれ１２０℃、スクリュ回転数７ｒｐｍ（滞留時間約１０分）の条件でグラフト反応および銅導体（導体公称断面積１．５ｍｍ2）上に、被覆厚１．４ｍｍとなるように押出被覆することで電線（ケーブル）を作製した。
【００５６】
作製後の電線（ケーブル）は７０℃、飽和水蒸気中に２４時間放置することで架橋処理を行った。
【００５７】
電線（ケーブル）の外観および架橋処理後の被覆材のゲル分率、引張強さを評価した。電線（ケーブル）の外観は、目視、手触りにより評価し、良好であるものを合格、ざらつきやメルトフラクチャーなどにより外観不良が生じたものを不合格とした。
【００５８】
ゲル分率は、押出直後の被覆材および架橋処理後の被覆材０．５ｇを４０メッシュの真鍮製金網に入れて６５℃オイルバス中でテトラヒドロフランにより抽出処理し、その後、８０℃で４時間真空乾燥した後の質量を秤量し、抽出前の質量との比から下式により算出した。架橋処理後の被覆材のゲル分率が８０％以上であれば合格、８０％未満であれば架橋不十分と判断し不合格とした。表２中の押出直後の被覆材のゲル分率は参考値であり、合否の判断項目からは除外した。
ゲル分率（％）＝（抽出後質量（ｇ）／抽出前質量（ｇ））×１００
【００５９】
引張強さは、ＪＩＳ  Ｃ３００５に準拠して銅導体を引き抜いた長さ１５０ｍｍの管状試験片を作製して５００ｍｍ／ｍｉｎの引張速度で実施した。
【００６０】
ポリクロロプレンは、結晶性ゴムであるが、ポリエチレンなどのプラスチックと比べて結晶化温度は約３３℃とかなり低い。このため外気温が高くなる時期や使用場所によっては、結晶化があまり進んでいない状態で電線（ケーブル）を使用する可能性があることから、表２の引張強さの測定は、試験片を４０℃の恒温槽で１時間アニール処理（解結晶）してから、２３℃、５０ＲＨの試験環境下で２時間放置後、ポリクロロプレンが解結晶した状態で速やかに試験を行った。
【００６１】
架橋処理後の被覆材の引張強さが７ＭＰａ以上であれば合格、７ＭＰａ未満であれば架橋（引張強度）不十分と判断し不合格とした。
【００６２】
表２中の総合的な判定は、押出後のケーブルの外観、架橋処理後のゲル分率と引張強さが全て合格であれば（○：合格）、これらの一項目でも不合格であれば（×：不合格）として表記した。
【００６３】
実施例１では、電線（ケーブル）の外観は円滑であり、７０℃、２４ｈ飽和水蒸気中での架橋処理後のゲル分率８１％、引張強さ８．４ＭＰａであった。グラフト反応促進剤としてピリジンを０．１０質量部（シランカップリング剤に対して１／１０モル当量）添加すると押出外観が良好であり、且つ架橋処理後のゲル分率、引張強さがピリジンを添加しない比較例１よりも高いシラングラフトポリクロロプレンを得ることができた。
【００６４】
実施例２では、電線（ケーブル）の外観は円滑であり、７０℃、２４ｈ飽和水蒸気中での架橋処理後のゲル分率８３％、引張強さ８．４ＭＰａであった。グラフト反応促進剤としてピリジンを１．００質量部（シランカップリング剤に対して１モル当量）添加すると押出外観が良好であり、且つ架橋処理後のゲル分率、引張強さがピリジンを添加しない比較例１よりも高いシラングラフトポリクロロプレンを得ることができた。
【００６５】
実施例３では、電線（ケーブル）の外観は円滑であり、７０℃、２４ｈ飽和水蒸気中での架橋処理後のゲル分率８３％、引張強さ９．０ＭＰａであった。グラフト反応促進剤として２，６−ジメチルピリジンを０．１４質量部（シランカップリング剤に対して１／１０モル当量）添加すると押出外観が良好であり、且つ架橋処理後のゲル分率、引張強さが２，６−ジメチルピリジンを添加しない比較例１よりも高いシラングラフトポリクロロプレンを得ることができた。
【００６６】
実施例４では、電線（ケーブル）の外観は円滑であり、７０℃２４ｈ飽和水蒸気中での架橋処理後のゲル分率８４％、引張強さ８．９ＭＰａであった。グラフト反応促進剤として２，６−ジメチルピリジンを１．３５質量部（シランカップリング剤に対して１モル当量）添加すると押出外観が良好であり、且つ架橋処理後のゲル分率、引張強さが２，６−ジメチルピリジンを添加しない比較例１よりも高いシラングラフトポリクロロプレンを得ることができた。
【００６７】
以上より、ポリクロロプレンにメルカプト基を含有するシランカップリング剤をグラフトする際にグラフト反応促進剤を用いれば、電線（ケーブル）の外観が良好、且つ架橋後のゲル分率、引張強さが比較的高いシラングラフトポリクロロプレンを得られることが分かった。また、グラフト反応促進剤はピリジン、２，６−ジメチルピリジンともにシランカップリング剤のモル数に対して１／１０程度でも十分に効果が見られた。
【００６８】
これに対して、比較例１は、電線（ケーブル）の外観は円滑であったものの、７０℃、２４ｈ飽和水蒸気中での架橋処理後のゲル分率７５％、引張強さ６．６ＭＰａとなり不合格であった。グラフト反応促進剤を添加した実施例１〜４と比較して架橋処理後のゲル分率、引張強さがともに低下したことは、グラフト反応促進剤がなければポリクロロプレンとシランカップリング剤のグラフト反応は十分に進行しないこと、その結果として架橋反応も不十分となったことが推測される。
【符号の説明】
【００６９】
１  押出機
２  ホッパー
３  スクリュ
４  ブレーカープレート
５  ネック
６  ヘッド
７  ダイス
８  シリンダ１
９  シリンダ２
１０  導体
１１  電線（ケーブル）
【図１】
2014062180.tif 000005